(57)【要約】      （修正有）【課題】容器に対するフィルム本体の密着性及びカット性と解反性を兼ね備えた食品包装用ラップフィルムを提供する。【解決手段】内層及び外層が低密度ポリエチレンを主成分とした層で、粘着性調整剤としてアジピン酸エステル又はアセチルクエン酸トリブチルのいずれか一方若しくは両方を配合することにより、容器に対する内層及び外層の粘着力が、ポリ塩化ビニル製の食品包装用ラップフィルムと同等か或いはそれ以上になる。カット刃によるフィルム本体のカット性についても、ポリ塩化ビニル製の食品包装用ラップフィルムと同等のカット性が得られる。巻芯にフィルム本体をロール状に巻き付けた際に、内層の表面が対向する外層の表面に重ね合わされても、巻芯からフィルム本体を引き出すことで、内層の表面が対向する外層の表面からスムーズに剥がれる。【選択図】なし【特許請求の範囲】
【請求項１】
少なくとも内層、中間層及び外層の３層以上の構造を有し且つポリオレフィン系樹脂を主成分とするフィルム本体が、巻芯にロール状に巻き付けられて収納箱に収納し、前記収納箱から引き出した前記フィルム本体がカット刃で切断される食品包装用ラップフィルムであって、
前記内層及び前記外層は、低密度ポリエチレンを主成分とした層であり、粘着性調整剤としてアジピン酸エステル又はアセチルクエン酸トリブチルのいずれか一方か、若しくはアジピン酸エステル及びアセチルクエン酸トリブチルの両方を配合することを特徴とする食品包装用ラップフィルム。
【請求項２】
前記内層及び前記外層が、前記低密度ポリエチレン及び前記粘着性調整剤とその他の添加物との合計１００重量％に対し、前記粘着性調整剤として前記アジピン酸エステル又は前記アセチルクエン酸トリブチルのいずれか一方か、若しくは前記アジピン酸エステル及び前記アセチルクエン酸トリブチルの両方と、その他の粘着性調整剤とを、前記粘着性調整剤の総量が１．５重量％以上７．０重量％未満になるように含むことを特徴とする請求項１記載の食品包装用ラップフィルム。
【請求項３】
前記内層及び前記外層に粘着付与剤を配合したことを特徴とする請求項１又は２記載の食品包装用ラップフィルム。
【請求項４】
前記内層及び前記外層が、密度０．９２０〜０．９３０の高圧法低密度ポリエチレンが８０重量％以上と、密度０．９１０〜０．９２０の直鎖状低密度ポリエチレンが５〜１５重量％を組み合わせた組成であることを特徴とする請求項１、２又は３記載の食品包装用ラップフィルム。
【請求項５】
前記中間層が、ポリプロピレンからなり、前記中間層の層比が前記フィルム本体の２０％以下であることを特徴とする請求項１、２又は３記載の食品包装用ラップフィルム。
【請求項６】
前記フィルム本体の厚みが２０μｍ未満であることを特徴とする請求項１、２又は３記載の食品包装用ラップフィルム。
【発明の詳細な説明】
【技術分野】
【０００１】
本発明は、加熱することなく密封する家庭用ラップフィルムとして用いられる、ポリオレフィン系樹脂を主成分とした内層と中間層と外層からなる食品包装用ラップフィルムに関する。
【背景技術】
【０００２】
従来、この種の食品包装用ラップフィルムとして、外層及び内層が密度０．９２〜０．９４ｇ／ｃｍ3 でＭＦＲが４以上の低密度ポリエチレン９５〜５０重量部及び密度０．９１ｇ／ｃｍ3 以下の超低密度線状ポリエチレン５〜５０重量部からなる樹脂組成物からなり、中間層がＭＦＲ１５以上のポリプロピレン樹脂組成物からなるラップフィルムがある（例えば、特許文献１参照）。
【先行技術文献】
【特許文献】
【０００３】
【特許文献１】特開平０７−１４８８９８号公報
【発明の概要】
【発明が解決しようとする課題】
【０００４】
しかし乍ら、このような従来の食品包装用ラップフィルムでは、内層及び外層の粘着性が低いため、容器などに接着した際に、現在多く使用されているポリ塩化ビニリデン系樹脂やポリ塩化ビニル系樹脂を主要材料とした家庭用ラップフィルムに比べて、密着性が悪く剥がれ易い。
それにより、食品が入った容器の開口部分に貼り付けたとしても、食品と外気の遮断が不十分であるため、冷蔵保存中や冷凍保存中に食品の水分が蒸発して、食品の乾燥による臭い移りや冷凍焼けが発生したり、酸素が侵入することによる油脂の酸化による変質により、保存中の食品の味や風味を長期に亘って保つことができないという問題があった。
そこで、このような問題を解決するために、内層及び外層の粘着力を高めると、巻芯にフィルム本体をロール状に巻き付けて、その内層の表面が対向する外層の表面に重ね合わされた場合、重なり合う内層の表面と外層の表面が互いに密着してしまい、巻芯からフィルム本体を引き出す際に、内層の表面が対向する外層の表面からスムーズに剥がれず、収納箱からフィルム本体を引き出すことが困難になる。
さらに、カット刃によるフィルム本体の切断も困難になって、使用勝手が悪いという問題があった。
【０００５】
本発明は、このような問題に対処することを課題の一例とするものである。すなわち、優れた粘着性及び解反性とカット性を兼ね備えた食品包装用ラップフィルムを提供すること、などが本発明の目的である。
【課題を解決するための手段】
【０００６】
このような目的を達成するために、本発明による食品包装用ラップフィルムは、以下の独立請求項に係る構成を少なくとも具備するものである。
［請求項１］  少なくとも内層、中間層及び外層の３層以上の構造を有し且つポリオレフィン系樹脂を主成分とするフィルム本体が、巻芯にロール状に巻き付けられて収納箱に収納し、前記収納箱から引き出した前記フィルム本体がカット刃で切断される食品包装用ラップフィルムであって、
前記内層及び前記外層は、低密度ポリエチレンを主成分とした層であり、粘着性調整剤としてアジピン酸エステル又はアセチルクエン酸トリブチルのいずれか一方か、若しくはアジピン酸エステル及びアセチルクエン酸トリブチルの両方を配合することを特徴とする食品包装用ラップフィルム。
【発明の効果】
【０００７】
このような特徴を有する本発明の食品包装用ラップフィルムは、内層及び外層が低密度ポリエチレンを主成分とした層で、粘着性調整剤としてアジピン酸エステル又はアセチルクエン酸トリブチルのいずれか一方若しくは両方を配合することにより、容器に対する内層及び外層の粘着力が、ポリ塩化ビニル製の食品包装用ラップフィルムと同等か或いはそれ以上になる。さらにカット刃によるフィルム本体のカット性についても、ポリ塩化ビニル製の食品包装用ラップフィルムと同等のカット性が得られる。また巻芯にフィルム本体をロール状に巻き付けた際に、内層の表面が対向する外層の表面に重ね合わされても、巻芯からフィルム本体を引き出すことで、内層の表面が対向する外層の表面からスムーズに剥がれる。
したがって、容器に対するフィルム本体の密着性及びカット性と解反性を兼ね備えた食品包装用ラップフィルムを提供することができる。
その結果、外層及び内層が低密度ポリエチレン及び超低密度線状ポリエチレンからなる従来のラップフィルムに比べ、食品が入った容器の開口部分に貼り付けたり、食品に直接巻き付けてフィルム表面同士を貼り付けたりしても、密着性が良くなって剥がれ難くなるため、容器内の食品と外気を確実に遮断して、食品の水分が蒸発し難くなり、食品の乾燥による臭い移りや冷凍焼けを防ぎ、保存中の食品の味や風味をしっかり長期に亘って保つことができる。
さらに、収納箱から引き出されたラップフィルムは、カット刃で切断し易くなり、使用勝手が向上する。
【発明を実施するための形態】
【０００８】
以下、本発明の実施形態を詳細に説明する。
本発明の実施形態に係る食品包装用ラップフィルムは、そのフィルム本体が巻芯にロール状に巻き付けられるとともに、この巻き付け状態で収納箱に収納され、収納箱からフィルム本体を所定長さ引き出してカット刃で切断することにより、食品が入った容器の開口部を覆うか、又は食品に直接巻き付けてラップ包装するために用いられるものである。
詳しく説明すると、本発明の実施形態に係る食品包装用ラップフィルムは、少なくとも内層、中間層及び外層の３層以上を含む多層構造からなり、ポリオレフィン系樹脂を主成分とするフィルム本体を備えている。
フィルム本体は、内層、中間層及び外層の３層構造であっても良いし、中間層を多層にして４層以上の層構造にしても良い。
【０００９】
［内層及び外層について］
内層及び外層は、ポリエチレンを主成分とする層にしている。ポリエチレンとしては、密度が０．９１０〜０．９３０の低密度ポリエチレン（ＬＤＰＥ）を用いることが好ましい。この低密度ポリエチレンとは、高圧法で製造された長鎖分岐を持つ高圧法低密度ポリエチレン（ＨＰ−ＬＤＰＥ）と、短い側鎖分岐を導入した直鎖状低密度ポリエチレン（ＬＬＤＰＥ：線状低密度ポリエチレン）が含まれる。
内層及び外層の主成分となる低密度ポリエチレンの配合例としては、密度が０．９２０〜０．９３０のＨＰ−ＬＤＰＥが総量で８０重量％以上（詳しくは８０〜９０重量％）と、密度が０．９００〜０．９２０のＬＬＤＰＥが５〜１５重量％（詳しくは１０重量％）とを組み合わせることが好ましい。
密度０．９２０〜０．９３０のＨＰ−ＬＤＰＥの具体例としては、日本ユニカー社製のＮＵＣ８２４０（密度０．９２９）と、日本ユニカー社製のＮＵＣ８２３０（密度０．９２８）が該当する。
密度０．９００〜０．９２０のＬＬＤＰＥの具体例としては、住友化学社製の「スミカセン（登録商標）Ｅ」ＦＶ４０１（密度０．９０４）が該当する。
【００１０】
さらに、内層及び外層には、粘着性調整剤や粘着付与剤などを添加することが好ましい。
粘着性調整剤としては、アジピン酸ジオクチル（ＤＯＡ）の一種であるアジピン酸ジ−２−エチルヘキシル（ＤＥＨＡ）やアジピン酸ジイソデシル（ＤＩＤＡ）などのアジピン酸エステル、アセチルクエン酸トリブチル（ＡＴＢＣ）、エポキシ化亜麻仁油やエポキシ化大豆油などのエポキシ化植物油などが挙げられる。
これらの粘着性調整剤は、ポリ塩化ビニルにおいては可塑剤として広く使われているが、ポリオレフィンには使われていない。ここで、これらのポリ塩化ビニル用可塑剤がポリオレフィンでは粘着性調整剤となることを見出し、特定の粘着性調整剤を特定の比率で添加すると特に効果があることを見出した。
内層及び外層の主成分となる低密度ポリエチレンに対する粘着性調整剤の配合例としては、低密度ポリエチレン及び粘着性調整剤とその他の添加物（粘着付与剤など）との合計１００重量％に対し、アジピン酸エステル又はアセチルクエン酸トリブチルのいずれか一方か、若しくはアジピン酸エステル及びアセチルクエン酸トリブチルの両方と、その他の粘着性調整剤（エポキシ化植物油など）とを、粘着性調整剤の総量が１．５重量％以上７．０重量％未満（好ましくは１．５〜６．０重量％）になるように添加することが好ましい。
【００１１】
粘着付与剤は、タッキファイヤーとも呼ばれる樹脂であり、エラストマーに添加されることで、エラストマーと相溶して粘着機能（タッキ）を付与させる配合剤である。
粘着付与剤としては、テルペン樹脂水素化物（水添テルペン樹脂）などのテルペン樹脂、水素化石油樹脂（脂環族飽和炭化水素樹脂）や脂環族飽和炭化水素樹脂や脂肪族系石油樹脂や芳香族系石油樹脂やＣ５系石油樹脂などの石油樹脂、クマロン・インデン樹脂（クマロン−インデン樹脂）、テルペンフェノール樹脂、ロジン系樹脂、及びそれらの水素添加樹脂中の少なくとも一種の樹脂などが挙げられる。これらの中から、軟化点が１２０−１３０℃のテルペン樹脂を用いることが好ましい。
内層及び外層の主成分となる低密度ポリエチレンに対する粘着付与剤（テルペン樹脂）の配合例としては、低密度ポリエチレン及び粘着性調整剤と粘着付与剤などとの合計１００重量％に対し、約５．０重量％未満添加することが好ましい。その理由は、粘着付与剤（テルペン樹脂）の配合量が５．０重量％以上になると、内層及び外層の表面における粘着力が大きくなり過ぎるからである。それにより、巻芯にフィルム本体を巻き付けて内層と外層が重ね合わされた際に密着して、巻芯からのフィルム本体の引き出しに伴い内層を外層から剥がす際の解反力が低下し、巻芯からフィルム本体が引き出し難くなる。
テルペン樹脂の具体例としては、ヤスハラケミカル社製の「クリアロン（登録商標）」Ｐ−１２５（水添テルペン樹脂：軟化点１２５℃）が該当する。
【００１２】
［中間層について］
中間層は、フィルム本体のカット性を高めることができ、これに加えてフィルム本体の耐熱温度が高い層にする。具体的には、フィルム本体の耐熱温度を改善するために、ポリプロピレンを主成分とする層にしている。
ポリプロピレン（ＰＰ）としては、ホモＰＰ（ホモポリマー）、ランダムＰＰ（ランダムコポリマー）、ブロックＰＰ（ブロックコポリマー）などが挙げられる。これらの中から、透明性と柔軟性に優れたランダムＰＰを用いることが好ましい。ランダムＰＰは、その融点が低過ぎると、耐熱性の改善効果が不足し、高過ぎると硬くなるため、融点が１２５〜１４０℃のものが好ましい。
ランダムＰＰの具体例としては、住友化学社製の「ノーブレン（登録商標）」Ｓ１３１（融点１３２℃）が該当する。
中間層としてランダムＰＰを用いる場合は、内層と中間層と外層の層比を約３：１：３に設定して、フィルム本体の全体厚みに対する中間層の割合を約１５％以下にすることが望ましい。
【００１３】
また、中間層の硬さコントロールや加工性の改良のため、軟化剤として２種以上のα−オレフィン（エチレンを含む）のランダム共重合体、ポリエチレン系熱可塑性エラストマーなどのオレフィン系エラストマーを添加することも可能である。これらの中からランダム共重合体を用いることが好ましい。
中間層の主成分となるポリプロピレン（ランダムＰＰ）に対するオレフィン系エラストマー（ランダム共重合体）の配合例としては、ポリプロピレン（ランダムＰＰ）が約６０〜８０重量％（詳しくは７０重量％）と、オレフィン系エラストマーが約２０〜４０重量％（詳しくは３０重量％）を配合することが好ましい。
オレフィン系エラストマー（ランダム共重合体）の具体例としては、住友化学製の「タフセレン（登録商標）」Ｔ３７３２（プロピレン系エラストマー）が該当する。
オレフィン系エラストマーには、フィルムの硬さとカット性のバランスを調整する効果があり、より柔らかなフィルムでも良好なカット性を与えることができる。
【００１４】
［製造方法］
そして、フィルム本体の製造方法としては、Ｔダイ又はサークルダイを用いた押出し成形機による押出成形か、若しくはインフレーション成形により、中間層を挟んで強粘着層と非粘着層が一体的に積層して所定の厚みにフィルム化され、押出し成形されたフィルム本体を冷却することで製品化される。
なお、フィルム本体の成形時には各樹脂層に必要に応じて各種の添加剤を通常の量で配合させることができる。
さらに、フィルム本体全体の厚さは、柔軟で破れ難くするために約５〜２０μｍとすることが好ましく、特に７〜１５μｍ程度が最も好ましい。
また、フィルム本体を巻芯に対して巻き付ける際の巻き付け方向としては、巻芯の外表面と対向する内側が内層又は外層となるように配置する。
【００１５】
このような本発明の実施形態に係る食品包装用ラップフィルムによると、内層及び外層が低密度ポリエチレンを主成分とした層であり、粘着性調整剤としてアジピン酸エステル又はアセチルクエン酸トリブチルのいずれか一方か、若しくはアジピン酸エステル及びアセチルクエン酸トリブチルの両方を配合している。
それにより、容器に対する内層及び外層の粘着力が、ポリ塩化ビニル製の食品包装用ラップフィルムと同等か或いはそれ以上になる。
さらに、カット刃によるフィルム本体のカット性については、ポリ塩化ビニル製の食品包装用ラップフィルムと同等のカット性が得られる。
また、巻芯にフィルム本体をロール状に巻き付けた際には、内層の表面が対向する外層の表面に重ね合わされても、巻芯からフィルム本体を引き出すことで、内層の表面が対向する外層の表面からスムーズに剥がれる。
したがって、容器に対するフィルム本体の密着性及びカット性と解反性を兼ね備えた食品包装用ラップフィルムを提供することができる。
その結果、食品が入った容器の開口部分に貼り付けたり、食品に直接巻き付けてフィルム表面同士を貼り付けたりしても、密着性が良くなって剥がれ難くなるため、容器内の食品と外気を確実に遮断して、食品の水分が蒸発し難くなり、食品の乾燥による臭い移りや冷凍焼けを防ぎ、保存中の食品の味や風味をしっかり長期に亘って保つことができる。
さらに、収納箱から引き出されたラップフィルムは、カット刃で切断し易くなり、使用勝手が向上する。
【００１６】
特に、内層及び外層が、低密度ポリエチレン及び粘着性調整剤とその他の添加物との合計１００重量％に対し、粘着性調整剤としてアジピン酸エステル又はアセチルクエン酸トリブチルのいずれか一方か、若しくはアジピン酸エステル及びアセチルクエン酸トリブチルの両方と、その他の粘着性調整剤とを、粘着性調整剤の総量が１．５重量％以上７．０重量％未満になるように含む場合には、容器に対する内層及び外層の粘着力が、ポリ塩化ビニル製の食品包装用ラップフィルムと同等か或いはそれ以上になるものの、内層及び外層との触感がベタ付かず、ブリード感が無い。
したがって、フィルム本体の感触がベタ付かずに容器に対する密着性を確実に向上させることができる。
その結果、巻芯からフィルム本体を引き出す際に、フィルム本体が指にまつわり付くことがなく、スムーズに引き出すことができて使用勝手が良い。
【００１７】
さらに、内層及び外層に粘着付与剤を配合した場合には、内層及び外層との触感がベタ付かないまま、容器に対する内層及び外層の粘着力がより強くなる。
したがって、フィルム本体の感触がベタ付かずに容器に対する密着性を更に向上させることができる。
【００１８】
また、内層及び外層が、密度０．９２０〜０．９３０の高圧法低密度ポリエチレンが８０重量％以上と、密度０．９１０〜０．９２０の直鎖状低密度ポリエチレンが５〜１５重量％を組み合わせた組成である場合には、容器に対するフィルム本体の密着性及びカット性を高いレベルでバランスさせることができる。
また、中間層が、ポリプロピレンからなり、中間層の層比がフィルム本体の２０％以下である場合には、フィルム本体の耐熱温度を向上させることができる。
また、フィルム本体の厚みが２０μｍ未満である場合には、フィルム本体のカット性に優れる。
【実施例】
【００１９】
以下に、本発明の実施例を説明する。
［実施例１〜７及び比較例１〜８］
表１に示す実施例１〜７と表２に示す比較例１〜８は、それらに記載された成分をそれぞれの割合で混合して、内層、中間層及び外層の３層構造のフィルム本体を形成するか、又は単層のフィルム本体を形成し、フィルム本体の全体の厚みがそれぞれ設定寸法となるように加工した食品包装用ラップフィルムである。
実施例１〜７及び比較例１〜７における内層及び外層は、ＨＰ−ＬＤＰＥ（密度０．９２９）、ＨＰ−ＬＤＰＥ（密度０．９２８）、ＬＬＤＰＥ（密度０．９０４）の組み合わせを主成分としており、共通の構成にしている。実施例１〜７及び比較例２〜７における内層及び外層は、粘着性調整剤としてアジピン酸エステル（ＤＥＨＡ），ＡＴＢＣ，エポキシ化植物油（エポキシ化亜麻仁油）の中から２種又は３種を添加した層であり、共通の構成にしている。詳しくは、ＨＰ−ＬＤＰＥ（密度０．９２８）２２．５重量％と、ＬＬＤＰＥ（密度０．９０４）１０重量％をそれぞれ共通して配合している。
実施例１〜７及び比較例１〜７における中間層は、ポリプロピレン（ランダムＰＰ）を主成分としており、ポリプロピレン（ランダムＰＰ）７０重量％に、オレフィン系エラストマー（ランダム共重合体）３０重量％を配合した層であり、共通の構成にしている。
さらに、実施例１〜７と比較例１〜７では、内層と中間層と外層の層比が３：１：３であり、共通の構成にしている。
実施例１〜７と比較例１〜６では、フィルム本体の全体の厚みが１０μｍであり、共通の構成にしている。
【００２０】
詳しく説明すると、実施例１の内層及び外層では、ＨＰ−ＬＤＰＥ（密度０．９２９）が６６重量％と、アジピン酸エステル（ＤＥＨＡ）が０．５重量％と、ＡＴＢＣが０．５重量％と、エポキシ化植物油（エポキシ化亜麻仁油）が０．５重量％とを混合している。
実施例２の内層及び外層では、ＨＰ−ＬＤＰＥ（密度０．９２９）が６５．５重量％と、アジピン酸エステル（ＤＥＨＡ）が１．０重量％と、エポキシ化植物油（エポキシ化亜麻仁油）が１．０重量％とを混合している。
実施例３の内層及び外層では、ＨＰ−ＬＤＰＥ（密度０．９２９）が６５重量％と、アジピン酸エステル（ＤＥＨＡ）が１．０重量％と、ＡＴＢＣが０．５重量％と、エポキシ化植物油（エポキシ化亜麻仁油）が１．０重量％とを混合している。
実施例４の内層及び外層では、ＨＰ−ＬＤＰＥ（密度０．９２９）が６１．５重量％と、アジピン酸エステル（ＤＥＨＡ）が１．５重量％と、ＡＴＢＣが０．５重量％と、エポキシ化植物油（エポキシ化亜麻仁油）が１．０重量％と、粘着付与剤（テルペン樹脂）が３．０重量％とを混合している。
実施例５の内層及び外層では、ＨＰ−ＬＤＰＥ（密度０．９２９）が６１．５重量％と、アジピン酸エステル（ＤＥＨＡ）が１．０重量％と、ＡＴＢＣが０．５重量％と、エポキシ化植物油（エポキシ化亜麻仁油）が１．５重量％と、粘着付与剤（テルペン樹脂）が３．０重量％とを混合している。
実施例６の内層及び外層では、ＨＰ−ＬＤＰＥ（密度０．９２９）が６３．５重量％と、アジピン酸エステル（ＤＥＨＡ）が１．０重量％と、ＡＴＢＣが１．０重量％と、エポキシ化植物油（エポキシ化亜麻仁油）が２．０重量％とを混合している。
実施例７の内層及び外層では、ＨＰ−ＬＤＰＥ（密度０．９２９）が６１．５重量％と、アジピン酸エステル（ＤＥＨＡ）が２．０重量％と、ＡＴＢＣが２．０重量％と、エポキシ化植物油（エポキシ化亜麻仁油）が２．０重量％とを混合している。
【００２１】
一方、比較例１の内層及び外層では、ＨＰ−ＬＤＰＥ（密度０．９２９）が６７．５重量％で、粘着性調整剤及び粘着付与剤が添加されないところが異なっている。
比較例２の内層及び外層では、ＨＰ−ＬＤＰＥ（密度０．９２９）が６６．５重量％と、アジピン酸エステル（ＤＥＨＡ）が０．５重量％と、エポキシ化植物油（エポキシ化亜麻仁油）が０．５重量％とを混合したところが異なっている。
比較例３の内層及び外層では、ＨＰ−ＬＤＰＥ（密度０．９２９）が６６．５重量％と、アジピン酸エステル（ＤＥＨＡ）が０．５重量％と、ＡＴＢＣが０．５重量％とを混合したところが異なっている。
比較例４の内層及び外層では、ＨＰ−ＬＤＰＥ（密度０．９２９）が６６．５重量％と、ＡＴＢＣが０．５重量％と、エポキシ化植物油（エポキシ化亜麻仁油）が０．５重量％とを混合したところが異なっている。
比較例５の内層及び外層では、ＨＰ−ＬＤＰＥ（密度０．９２９）が６０．５重量％と、アジピン酸エステル（ＤＥＨＡ）が２．０重量％と、ＡＴＢＣが３．０重量％と、エポキシ化植物油（エポキシ化亜麻仁油）が２．０重量％とを混合したところが異なっている。
比較例６の内層及び外層では、ＨＰ−ＬＤＰＥ（密度０．９２９）が６０．５重量％と、アジピン酸エステル（ＤＥＨＡ）が３．０重量％と、ＡＴＢＣが２．０重量％と、エポキシ化植物油（エポキシ化亜麻仁油）が２．０重量％とを混合したところが異なっている。
比較例７の内層及び外層では、ＨＰ−ＬＤＰＥ（密度０．９２９）が６５．０重量％と、アジピン酸エステル（ＤＥＨＡ）が１．０重量％と、ＡＴＢＣが０．５重量％と、エポキシ化植物油（エポキシ化亜麻仁油）が１．０重量％とを混合し、フィルム本体の全体の厚みを２０μｍにしたところが異なっている。
比較例８では、フィルム本体がポリ塩化ビニルのみの単層で、フィルム本体の全体の厚みが１０μｍである。
【００２２】
表１及び表２に示される評価結果（容器との密着性、フィルム本体の触感、フィルム本体のカット性、フィルム本体の解反性、フィルム本体の透明性）は、以下の指標に基づくものである。
「容器との密着性」は、実施例１〜７及び比較例１〜７の各フィルム本体を、その内層又は外層のいずれか一方の表面が、容器を構成するガラス製の平滑面に接触するように貼り付けて圧着させ、貼り付け直後から所定時間内に各フィルム本体をガラス製の平滑面から剥がす試験を行った。また比較例８のフィルム本体も同様にその表面をガラス製の平滑面に貼り付けて圧着させ剥がす試験を行った。これらフィルム本体の密着状態を比較して、４段階で評価した結果である。
この「容器との密着性」の試験において、比較例８と同等な粘着力で密着性が強いものを○、比較例８よりも粘着力が強くて密着性が非常に優れたものを○、比較例８よりはやや粘着力が低下するものの密着するものを△、密着性に劣って剥がれ易いものを×、と評価した。
「フィルム本体の触感」は、実施例１〜７及び比較例１〜７の各フィルム本体において、その内層又は外層のいずれか一方の表面を指で触る試験と、比較例８のフィルム本体の表面を同様に指で触る試験を行った。これらの手ざわり感を比較して、４段階で評価した結果である。
この「フィルム本体の触感」の試験において、比較例８と同等にウエットなしっとりした手ざわり感のものを○、比較例８よりもカサカサした手ざわり感のものを□、比較例８よりはややベタベタした手ざわり感のものを△、比較例８よりもベタベタして指に貼り付く手ざわり感のものを×、と評価した。
「フィルム本体のカット性」は、実施例１〜７及び比較例１〜７の各フィルム本体を巻芯にロール状に巻き付けてカット刃で切断する試験と、比較例８のフィルム本体を同様にカット刃で切断する試験を行った。これらカット時のフィルム状態を比較して、２段階で評価した結果である。
この「フィルム本体のカット性」の試験において、比較例８と同等なカット状態のものを○、比較例８よりもカットし難いものを×、と評価した。
「フィルム本体の解反性」は、実施例１〜７及び比較例１〜７の各フィルム本体を巻芯にロール状に巻き付け、巻芯からの引き出しに伴い内層を外層から剥がす試験と、比較例８のフィルム本体を巻芯にロール状に巻き付け、巻芯からの引き出しに伴い剥がす試験を行った。これらフィルム本体の引き出す際の解反性を比較して評価した結果である。
この「フィルム本体の解反性」の試験において、比較例８と同等な解反性のものを○と評価した。
「フィルム本体の透明性」は、実施例１〜７及び比較例１〜７の各フィルム本体を透視する試験と、比較例８のフィルム本体を同様に透視する試験を行った。これらの透明性を比較して、２段階で評価した結果である。
この「フィルム本体の透明性」の試験において、比較例８と同等な透明性のものを○、比較例８よりも透明性がやや劣るものを△、と評価した。
【００２３】
【表１】
2015229331.tif 000002
【００２４】
【表２】
2015229331.tif 000003
【００２５】
実施例１〜７と比較例１〜７を比較すると、実施例１〜７は、適量の粘着性調整剤（アジピン酸エステルとＡＴＢＣ又はエポキシ化植物油のいずれか一方若しくは両方）を含むため、容器との密着性、フィルム本体の触感、フィルム本体のカット性、フィルム本体の解反性、フィルム本体の透明性のすべてにおいて、比較例８（ポリ塩化ビニルの単層フィルム）と同等か或いはそれ以上の良好な評価結果が得られている。
この評価結果から明らかなように、実施例１〜７は、フィルム本体の内層及び外層が有する容器との密着性及び触感、収納箱のカット刃によるフィルム本体のカット性、巻芯に巻き付けられたフィルム本体を収納箱から引き出して内層を外層から剥がす際の解反性、フィルム本体の透明性を含めて、食品包装用ラップフィルムとしての総合的な機能を高めることが可能になる。
特に、実施例４，５の内層及び外層は、前述した粘着性調整剤に加えて適量の粘着付与剤を含むため、「容器との密着性」で比較例８（ポリ塩化ビニルの単層フィルム）を越えて最も優れていた。これに比べて、実施例１〜３，６，７の内層及び外層は、「容器との密着性」で若干劣るものの、比較例８（ポリ塩化ビニルの単層フィルム）の「容器との密着性」と同等で使用上に問題がなかった。
【００２６】
しかし、これに対して、比較例１〜７は、前述した粘着性調整剤が不足するか又は過剰となるため、容器との密着性、フィルム本体の触感、フィルム本体のカット性、フィルム本体の透明性のいずれかで、比較例８（ポリ塩化ビニルの単層フィルム）よりも不良な評価結果になっている。
詳しく説明すると、比較例１は、粘着性調整剤の配合量が大幅に不足するため、「容器との密着性」と「フィルム本体の触感」と「フィルム本体の透明性」で、比較例８よりも不良な評価結果になった。特に、比較例１の「容器との密着性」では、密着性に劣って剥がれ易かった。「フィルム本体の触感」では、比較例８の「フィルム本体の触感」よりもカサカサした手ざわり感となり、収納箱からフィルム本体を引き出す際に滑って取り出しが困難であった。「フィルム本体の透明性」では、比較例８よりも透明性がやや劣って、透視に若干問題があった。
比較例２及び比較例３は、粘着性調整剤の配合量が若干不足するため、「容器との密着性」で比較例８よりも不良な評価結果になり、比較例８よりはやや粘着力が低下して密着するものの、剥がれるおそれがあった。
比較例４は、粘着性調整剤でアジピン酸エステルを配合していないため、「容器との密着性」で密着性に劣って剥がれ易く、「フィルム本体の触感」では、比較例８の「フィルム本体の触感」よりもカサカサした手ざわり感となった。
比較例５及び比較例６は、粘着性調整剤の配合量が過剰となるため、「フィルム本体の触感」で比較例８よりも不良な評価結果となり、収納箱からフィルム本体を引き出す際にベタベタして指に貼り付き、使いづらかった。
比較例７は、フィルム本体が厚過ぎて柔軟性に若干劣るため、「容器との密着性」で比較例８よりも不良な評価結果となるとともに、「フィルム本体のカット性」で比較例８よりも不良な評価結果になり、収納箱のカット刃でフィルム本体をカットし難くて、使いづらかった。